(57)【特許請求の範囲】
【請求項１】
質量％で、
ＳｉＯ2  １８〜２９％、ＰｂＯ  ６８〜７８％およびＴｅＯ2  ０．１〜３．５％を含有し、屈折率（ｎｄ）の範囲が１．７５〜１．８７およびアッベ数（νｄ）の範囲が２１〜２８の光学定数を有するガラスであって、厚さ１０±０．１ｍｍの上記ガラスを、反射損失を含み透過率８０％で透過する光線の波長が４２０ｎｍ以下であることを特徴とする光学ガラス。
【請求項２】
質量％で、
ＳｉＯ2  １８〜２９％、ＰｂＯ  ６８〜７８％、ＴｅＯ2  ０．１〜３．５％、Ｂ2Ｏ3  ０〜６％、Ｒ2Ｏ  ０〜５％、ただし、Ｒ2Ｏは、Ｌｉ2Ｏ、Ｎａ2ＯおよびＫ2Ｏから選ばれる１種または２種以上、Ｒ´Ｏ  ０〜５％、ただし、Ｒ´Ｏは、ＳｒＯ、ＢａＯおよびＺｎＯから選ばれる１種または２種以上、ＧｅＯ2  ０〜５％、Ａｌ2Ｏ3  ０〜３％、Ｎｂ2Ｏ5  ０〜３％、Ｉｎ2Ｏ3  ０〜３．５％、Ｇａ2Ｏ3  ０〜３．５％、ただし、Ｉｎ2Ｏ3＋Ｇａ2Ｏ3 ０〜３．５％、Ａｓ2Ｏ3  ０〜１％、Ｓｂ2Ｏ3  ０〜１％および上記各金属元素の１種または２種以上の酸化物の一部または全部と置換した弗化物のＦとしての合計量  ０〜２％、ただし、ＧｅＯ2、Ａｌ2Ｏ3、Ｎｂ2Ｏ5およびＦの合計量  ０〜５％を含有することを特徴とする請求項１に記載の光学ガラス。
【請求項３】
質量％で、
Ｒ2Ｏ  ０〜０．３％未満、ただし、Ｒ2Ｏは、Ｌｉ2Ｏ、Ｎａ2ＯおよびＫ2Ｏから選ばれる１種または２種以上であることを特徴とする請求項２記載の光学ガラス。
【請求項４】
質量％で、
Ｒ2Ｏ  ０〜０．１％未満、ただし、Ｒ2Ｏは、Ｌｉ2Ｏ、Ｎａ2ＯおよびＫ2Ｏから選ばれる１種または２種以上であることを特徴とする請求項２記載の光学ガラス。
【請求項５】
質量％で、
ＳｉＯ2  １８〜２７％、ＰｂＯ  ７１〜７８％およびＴｅＯ2  ０．２〜３．５％を含有し、屈折率（ｎｄ）の範囲が１．８０〜１．８７およびアッベ数（νｄ）の範囲が２１〜２６の光学定数を有し、ｅ線（波長５４６．０７ｎｍ）における絶対値が０．２×１０-5ｎｍ／ｃｍ／Ｐａ以下の光弾性定数（β）を有するガラスであって、厚さ１０±０．１ｍｍの上記ガラスを、反射損失を含み透過率８０％で透過する光線の波長が４２０ｎｍ以下であることを特徴とする光学ガラス。
【請求項６】
質量％で、
ＳｉＯ2  １８〜２７％、ＰｂＯ  ７１〜７８％、ＴｅＯ2  ０．２〜３．５％、Ｂ2Ｏ3  ０〜６％、Ｒ2Ｏ  ０〜５％、ただし、Ｒ2Ｏは、Ｌｉ2Ｏ、Ｎａ2ＯおよびＫ2Ｏから選ばれる１種または２種以上、Ｒ´Ｏ  ０〜５％、ただし、Ｒ´Ｏは、ＳｒＯ、ＢａＯおよびＺｎＯから選ばれる１種または２種以上、ＧｅＯ2  ０〜５％、Ａｌ2Ｏ3  ０〜３％、Ｎｂ2Ｏ5  ０〜３％、Ｉｎ2Ｏ3  ０〜３．５％、Ｇａ2Ｏ3  ０〜３．５％、ただし、Ｉｎ2Ｏ3＋Ｇａ2Ｏ3 ０〜３．５％、Ａｓ2Ｏ3  ０〜１％、Ｓｂ2Ｏ3  ０〜１％および上記各金属元素の１種または２種以上の酸化物の一部または全部と置換した弗化物のＦとしての合計量  ０〜２％、ただし、ＧｅＯ2、Ａｌ2Ｏ3、Ｎｂ2Ｏ5およびＦの合計量  ０〜５％を含有することを特徴とする請求項５に記載の光学ガラス。
【請求項７】
質量％で、
Ｒ2Ｏ  ０〜０．３％未満、ただし、Ｒ2Ｏは、Ｌｉ2Ｏ、Ｎａ2ＯおよびＫ2Ｏから選ばれる１種または２種以上であることを特徴とする請求項６記載の光学ガラス。
【請求項８】
質量％で、
Ｒ2Ｏ  ０〜０．１％未満、ただし、Ｒ2Ｏは、Ｌｉ2Ｏ、Ｎａ2ＯおよびＫ2Ｏから選ばれる１種または２種以上であることを特徴とする請求項６記載の光学ガラス。
【請求項９】
ｅ線（波長５４６．０７ｎｍ）における絶対値が０．１×１０-5ｎｍ／ｃｍ／Ｐａ以下の光弾性定数（β）を有することを特徴とする請求項５、６、７または８に記載の光学ガラス。
【発明の詳細な説明】
【０００１】
＜技術分野＞
本発明は、屈折率（ｎｄ）が１．７５〜１．８７およびアッベ数（νｄ）が２１〜２８の範囲の光学定数を有し、短波長域までの光線透過性に優れた光学ガラスに関し、また、短波長域までの優れた光線透過性を有するとともに、屈折率（ｎｄ）が１．８０〜１．８７およびアッベ数（νｄ）が２１〜２６の範囲の光学定数を有し、ｅ線（波長５４６．０７ｎｍ）における絶対値が０．２×１０-5ｎｍ／ｃｍ／Ｐａ以下の光弾性定数（β）有し、偏光変調を行う空間光変調素子やビームスプリッタ等の偏光光学系に使用するのに特に適した光学ガラスに関する。
【０００２】
＜背景技術＞
近年、偏光を利用した光学系、すなわち偏光光学系は、液晶プロジェクタ等様々の分野において利用されている。たとえば、偏光を空間的に変調する空間光変調素子や、Ｓ偏光とＰ偏光とを分離する偏光ビームスプリッタ等が液晶プロジェクタ等に利用されており、これらの偏光光学系において、偏光特性をより高精度に制御することが望まれている。
偏光光学系中の基板やプリズム等の光学部品のうち、偏光特性の保持が要求される部品に光学的に異方性を有する材料を用いると、透過した主光線とこれに直交する異常光線との間の位相差（光路差）が材料を透過する前と比較して変化し、偏光特性が保持できなくなるので、それらの部品には光学的に等方性を有する材料を使用する必要がある。
充分に除歪されたガラス、特に光学ガラスは、光学的に等方性を有し、かつ、耐久性、強度および光線透過率等の点で他の材料より優れており、また、種々の光学定数を有する多種の光学ガラスが存在し、光学設計上の選択の幅が広いため、従来から、偏光光学系に用いられている。中でも、Ｓ−ＢＳＬ７（（株）オハラ商品名）は、安価で耐久性に優れ、分散も小さいので、偏光光学系に多用されている。
【０００３】
しかし、光学的等方性を有する上記従来の光学ガラスを偏光光学系の光学部品に用いた場合でも、機械的応力や熱的応力がそれらの部品に加わると光弾性効果による光学的異方性、すなわち複屈折性を示すようになり、その結果、所望の偏光特性が得難くなるという問題があった。上記機械的応力は、たとえば、熱膨張率がガラスのそれと異なる材料をガラスと接合したりすることにより生じ、また、上記熱的応力は、たとえば、周辺機器の発熱や、透過光のエネルギーを吸収することによるガラス自体の発熱により生じる。これらの応力がガラスに加わることによりガラスが示す複屈折性の大きさは光路差で示すことができる。光路差をδ（ｎｍ）、ガラスの厚さをｄ（ｃｍ）、応力をＦ（Ｐａ）とすると下記の式（１）が成り立ち、光路差が大きいほど複屈折性が大きいことを意味する。
δ＝β・ｄ・Ｆ  （１）
【０００４】
上記式（１）における比例定数（β）は光弾性定数と呼ばれており、その値はガラスの種類によって異なる。上記式（１）に示すとおり、ガラスに加わる応力（Ｆ）およびガラスの厚さ（ｄ）が同じ場合、光弾性定数（β）の絶対値が小さいガラスほど光路差（δ）、すなわち複屈折性が小さい。上述のＳ−ＢＳＬ７（（株）オハラ商品名）では、ｅ線（波長５４６．０７ｎｍ）におけるβの値が２．７９×１０-5ｎｍ／ｃｍ／Ｐａと大きく、上述のように偏光光学系において偏光特性をより高精度に制御するために、光弾性定数（β）の絶対値がより小さいガラスが求められている。
従来、このようなβの小さいガラスとして、屈折率（ｎｄ）が約１．８４７、アッベ数（νｄ）が２３．９であり、組成がＳｉＯ2−ＰｂＯ系のガラス、ＰＢＨ５３（（株）オハラ商品名）および他社の同等品のガラスが知られている。これらのガラスは、ｅ線（波長５４６．０７ｎｍ）における光弾性定数（β）が０．１×１０-5ｎｍ／ｃｍ／Ｐａ未満であり、充分に小さいβを有するものの、４５０ｎｍ以下の短波長域における光線透過性が充分に得られず、液晶プロジェクタ等で利用される３色に分解された光の青（Ｂ）、緑（Ｇ）及び赤（Ｒ）の強度に差が生じるため、強度の低い青（Ｂ）に合わせて強度を調整する必要があり、その結果、液晶プロジェクタ等から投影される光量が充分でなくなるという問題があった。
【０００５】
本発明の目的は、前記従来技術の実情に鑑み、屈折率（ｎｄ）が１．７５〜１．８７、アッベ数（νｄ）が２１〜２８の範囲の光学定数を有し、短波長域までの光線透過性に優れた光学ガラスを提供することにあり、また、屈折率（ｎｄ）が１．８０〜１．８７、アッベ数（νｄ）が２１〜２６の範囲の光学定数を有し、短波長域までの優れた光線透過性に加えて、絶対値の小さい光弾性定数（β）を有する光学ガラスを提供することにある。
【０００６】
＜発明の開示＞
上記目的を達成するために、本発明者は、鋭意試験研究を重ねた結果、ＳｉＯ2およびＰｂＯを含有する組成系のガラスに、ＴｅＯ2を添加することにより、屈折率（ｎｄ）が１．７５〜１．８７、アッベ数（νｄ）が２１〜２８の範囲の光学定数を有し、従来の光学ガラスに比較して、短波長域までの光線透過性に優れた光学ガラスが得られ、また、屈折率（ｎｄ）が１．８０〜１．８７、アッベ数（νｄ）が２１〜２６の範囲の光学定数を有し、短波長域までの光線透過性に優れ、かつ、光弾性定数（β）の絶対値が小さい光学ガラスが得られることを見いだし、本発明をなすに至った。
【０００７】
すなわち、屈折率（ｎｄ）が１．７５〜１．８７、アッベ数（νｄ）が２１〜２８の範囲の光学定数を有し、短波長域までの光線透過性に優れた光学ガラスを提供する目的を達成するための本発明にかかる第一の態様の光学ガラスは、質量％で、ＳｉＯ2  １８〜２９％、ＰｂＯ  ６８〜７８％およびＴｅＯ2  ０．１〜３．５％を含有し、屈折率（ｎｄ）の範囲が１．７５〜１．８７およびアッベ数（νｄ）の範囲が２１〜２８の光学定数を有するガラスであって、厚さ１０±０．１ｍｍの上記ガラスを、反射損失を含み透過率８０％で透過する光線の波長が４２０ｎｍ以下であることを特徴とする。
【０００８】
また、本発明にかかる第一の態様の光学ガラスは、質量％で、ＳｉＯ2  １８〜２９％、ＰｂＯ  ６８〜７８％、ＴｅＯ2  ０．１〜３．５％、Ｂ2Ｏ3  ０〜６％、Ｒ2Ｏ  ０〜５％、ただし、Ｒ2Ｏは、Ｌｉ2Ｏ、Ｎａ2ＯおよびＫ2Ｏから選ばれる１種または２種以上、Ｒ´Ｏ  ０〜５％、ただし、Ｒ´Ｏは、ＳｒＯ、ＢａＯおよびＺｎＯから選ばれる１種または２種以上、ＧｅＯ2  ０〜５％、Ａｌ2Ｏ3  ０〜３％、Ｎｂ2Ｏ5  ０〜３％、Ｉｎ2Ｏ3  ０〜３．５％、Ｇａ2Ｏ3  ０〜３．５％、ただし、Ｉｎ2Ｏ3＋Ｇａ2Ｏ3 ０〜３．５％、Ａｓ2Ｏ3  ０〜１％、Ｓｂ2Ｏ3  ０〜１％および上記各金属元素の１種または２種以上の酸化物の一部または全部と置換した弗化物のＦとしての合計量  ０〜２％、ただし、ＧｅＯ2、Ａｌ2Ｏ3、Ｎｂ2Ｏ5およびＦの合計量  ０〜５％を含有してもよい。
【０００９】
また、本発明にかかる第一の態様の光学ガラスは、質量％で、Ｒ2Ｏ  ０〜０．３％未満、ただし、Ｒ2Ｏは、Ｌｉ2Ｏ、Ｎａ2ＯおよびＫ2Ｏから選ばれる１種または２種以上であってもよい。
【００１０】
また、本発明にかかる第一の態様の光学ガラスは、質量％で、Ｒ2Ｏ  ０〜０．１％未満、ただし、Ｒ2Ｏは、Ｌｉ2Ｏ、Ｎａ2ＯおよびＫ2Ｏから選ばれる１種または２種以上であってもよい。
【００１１】
屈折率（ｎｄ）が１．８０〜１．８７、アッベ数（νｄ）が２１〜２６の範囲の光学定数を有し、短波長域までの優れた光線透過性に加えて、絶対値の小さい光弾性定数（β）を有する光学ガラスを提供する目的を達成するための本発明にかかる第二の態様の光学ガラスは、質量％で、ＳｉＯ2  １８〜２７％、ＰｂＯ  ７１〜７８％およびＴｅＯ2  ０．２〜３．５％を含有し、屈折率（ｎｄ）の範囲が１．８０〜１．８７およびアッベ数（νｄ）の範囲が２１〜２６の光学定数を有し、ｅ線（波長５４６．０７ｎｍ）における絶対値が０．２×１０-5ｎｍ／ｃｍ／Ｐａ以下の光弾性定数（β）を有するガラスであって、厚さ１０±０．１ｍｍの上記ガラスを、反射損失を含み透過率８０％で透過する光線の波長が４２０ｎｍ以下であることを特徴とする。
【００１２】
また、本発明にかかる第二の態様の光学ガラスは、質量％で、ＳｉＯ2  １８〜２７％、ＰｂＯ  ７１〜７８％、ＴｅＯ2  ０．２〜３．５％、Ｂ2Ｏ3  ０〜６％、Ｒ2Ｏ  ０〜５％、ただし、Ｒ2Ｏは、Ｌｉ2Ｏ、Ｎａ2ＯおよびＫ2Ｏから選ばれる１種または２種以上、Ｒ´Ｏ  ０〜５％、ただし、Ｒ´Ｏは、ＳｒＯ、ＢａＯおよびＺｎＯから選ばれる１種または２種以上、ＧｅＯ2  ０〜５％、Ａｌ2Ｏ3  ０〜３％、Ｎｂ2Ｏ5  ０〜３％、Ｉｎ2Ｏ3  ０〜３．５％、Ｇａ2Ｏ3  ０〜３．５％、ただし、Ｉｎ2Ｏ3＋Ｇａ2Ｏ3 ０〜３．５％、Ａｓ2Ｏ3  ０〜１％、Ｓｂ2Ｏ3  ０〜１％および上記各金属元素の１種または２種以上の酸化物の一部または全部と置換した弗化物のＦとしての合計量  ０〜２％、ただし、ＧｅＯ2、Ａｌ2Ｏ3、Ｎｂ2Ｏ5およびＦの合計量  ０〜５％を含有してもよい。
【００１３】
また、本発明にかかる第二の態様の光学ガラスは、質量％で、Ｒ2Ｏ  ０〜０．３％未満、ただし、Ｒ2Ｏは、Ｌｉ2Ｏ、Ｎａ2ＯおよびＫ2Ｏから選ばれる１種または２種以上であってもよい。
【００１４】
また、本発明にかかる第二の態様の光学ガラスは、質量％で、Ｒ2Ｏ  ０〜０．１％未満、ただし、Ｒ2Ｏは、Ｌｉ2Ｏ、Ｎａ2ＯおよびＫ2Ｏから選ばれる１種または２種以上であってもよい。
【００１５】
また、本発明にかかる第二の態様の光学ガラスは、さらに好ましい絶対値が小さい光弾性定数（β）、すなわち、ｅ線（波長５４６．０７ｎｍ）における絶対値が０．１×１０-5ｎｍ／ｃｍ／Ｐａ以下の光弾性定数（β）を有することも可能である。
【００１６】
＜発明を実施するための最良の形態＞
つぎに、本発明にかかる第一の態様の光学ガラスにおいて、前記のとおり各成分の組成範囲を限定した理由を説明する。
ＳｉＯ2成分は、ガラスを構成するために必須な成分であるが、１８％未満では屈折率が大きくなりすぎるとともに、光線透過率が十分でなくなる。また、その量が２９％を超えると屈折率が小さくなり、所望の屈折率を得にくくなる。
ＰｂＯ成分は、ＳｉＯ2成分と組み合わせることにより、比較的低屈折率から非常に高い屈折率までの範囲のガラスを安定に作ることができる成分である。ＰｂＯ成分の量が、６８％未満では屈折率が小さくなり、所望の屈折率を得にくくなり、また、その量が、７８％を超えると屈折率が大きくなりすぎるうえ、光線透過性も悪化する。また、その量を７３％未満にすると、光線透過性が特に優れたガラスが得やすくなるのでより好ましい。
【００１７】
ＴｅＯ2成分は、本発明において、非常に重要な成分であり、屈折率を高めるとともに、ガラスの溶融温度を低めて溶融性を向上させ、ガラスの光線透過性を改善する効果を有し、特に、短波長域における光線透過性を大幅に向上させる効果を有する。しかし、ＴｅＯ2成分の量が０．１％未満であると上記効果が非常に小さいため、効果の発現の確認が困難であり、また、その量が３．５％を超えると、かえってガラスの光線透過性が悪化して着色度が大きくなり、所望の透過率を得がたくなったり、また、ガラスが失透しやすくなり、均質なガラスを得にくくなったりするので好ましくない。また、ＴｅＯ2成分は、原料コストが高いため、優れた光線透過性を維持しつつ、ガラスの製造コストを低くするためには、その量を２．５％までとすることがより好ましい。
【００１８】
Ｂ2Ｏ3成分は、ＴｅＯ2成分を含有するガラスにおいて、ガラス中に導入し得るＴｅＯ2成分の量を増加させる効果やガラスの溶融温度を降下させる効果があり、さらにガラスの光線透過性を向上させる効果があるため、任意に添加し得るが、それらの効果を発揮させるには６％以下で十分であり、その量が６％を超えると、ガラスの化学的耐久性（耐水性、耐酸性、耐候性および耐洗剤性）が劣化するため好ましくない。
Ｒ2Ｏ成分、すなわちＬｉ2Ｏ、Ｎａ2ＯおよびＫ2Ｏの各成分は、混合したガラス原料を溶融する際に、溶融を促進し、溶融温度を低める効果があるため、任意に添加し得るが、これらの成分の１種または２種以上の合計量が５％を超えると、ガラスの化学的耐久性（耐水性、耐酸性、耐候性および耐洗剤性）が悪化し、製品として十分な耐環境性を保てなくなる。また、これらの成分の１種または２種以上の合計量を０．３％未満にすると化学的耐久性が優れたガラスを得やすくなるので好ましく、さらに、上記合計量を０．１％未満にすると、特に化学的耐久性が優れたガラスを得やすくなるのでより好ましい。
【００１９】
ＰｂＯ成分の一部を、Ｒ´Ｏ成分、すなわち、ＳｒＯ、ＢａＯおよびＺｎＯから選ばれる１種または２種以上の成分で置換することにより、ガラスをより低屈折率低分散にすることができるが、これらの成分の１種または２種以上の合計量が５％を超えると、所望の光学定数を得難くなる。
ＧｅＯ2成分は、光学定数の調整や、ガラスの化学的耐久性（耐水性、耐酸性、耐候性および耐洗剤性）および耐失透性の改善のために、任意に添加することができるが、その量が５％を超えると、ガラスの溶融温度が高くなり、溶融性が悪化する。
【００２０】
Ａｌ2Ｏ3成分は、ガラスの粘度を調整したり、ガラスの化学的耐久性（耐水性、耐酸性、耐候性および耐洗剤性）を良好に保つのに有効な成分である。しかしその量が３％を超えると、ガラスが失透しやすくなるため好ましくない。
Ｎｂ2Ｏ5成分は、ガラスの化学的耐久性（耐水性、耐酸性、耐候性および耐洗剤性）を増大し、ガラスの屈折率を調整するのに有効であるが、その量が３％を超えると、ガラスの光線透過性が悪化して着色度が大きくなったり、ガラスが失透しやすくなったりするため好ましくない。
【００２１】
Ｉｎ2Ｏ3およびＧａ2Ｏ3成分は、共に、屈折率を高める効果があり、必要に応じて任意に添加しうるが、これらの成分の合計量が３．５％を超えると、光線透過性が悪化して着色度が大きくなり、所望の透過率が得られなくなったり、ガラスが失透しやすくなり、均質なガラスを得にくくなったりするので好ましくない。
Ａｓ2Ｏ3およびＳｂ2Ｏ3成分は、共に一般的にガラスの清澄剤として用いられる成分であるが、清澄効果を得るためには、それらの量は、それぞれ１％以下で十分である。また、本発明のガラスにおいてＡｓ2Ｏ3成分は、上記清澄効果に加えて、ガラスの光線透過性を改善する効果があるので、清澄剤としてＡｓ2Ｏ3成分を用いるのがより好ましい。
【００２２】
以上説明した各金属元素の１種または２種以上の酸化物の一部または全部と置換した弗化物は、ガラスの光線透過性を向上させる効果があり、また、ガラスの屈折率を低く調整するのに有効であるが、ガラスの耐失透性を維持するため、弗化物のＦとしての合計量を２％までとすべきである。また、ＧｅＯ2、Ａｌ2Ｏ3、Ｎｂ2Ｏ5およびＦ成分の合計量が５％を超えるとガラスの耐失透性が悪化したり、ガラスが着色しやすくなったりするので、好ましくない。
【００２３】
つぎに、本発明にかかる第二の態様の光学ガラスにおいて、前記のとおり各成分の組成範囲を限定した理由を説明する。
ＳｉＯ2成分は、ガラスを構成するために必須な成分であるが、１８％未満では屈折率が大きくなりすぎるとともに、光線透過率が十分でなくなる。また、その量が２７％を超えると屈折率が小さくなり、所望の屈折率を得にくくなる。
ＰｂＯ成分は、ＳｉＯ2成分と組み合わせることにより、比較的低屈折率から非常に高い屈折率までの範囲のガラスを安定に作ることができる成分であるとともに、光弾性定数（β）の絶対値を小さくするために、必要不可欠な成分である。しかし、ＰｂＯ成分の量が、７１％未満では光弾性定数（β）の値が大きくなって、所望の値が得られなくなるうえ、屈折率が小さくなり、所望の屈折率を得にくくなる。また、その量が、７８％を超えると屈折率が大きくなりすぎるうえに、光線透過性が悪化する。また、光線透過性が特に優れたガラスを得やするためには、その量を７３％までとすることがより好ましい。
【００２４】
ＴｅＯ2成分は、本発明において、非常に重要な成分であり、屈折率を高めるとともに、ガラスの溶融温度を低めて溶融性を向上させ、ガラスの光線透過性を改善する効果を有し、特に、短波長域における光線透過性を大幅に向上させる効果を有するうえ、ＳｉＯ2−ＰｂＯ系ガラスにおいて得られる光弾性定数（β）の絶対値をさらに小さくする効果も有する。しかし、ＴｅＯ2成分の量が０．２％未満であると、それらの効果が非常に小さいため、効果の発現の確認が困難であり、また、その量が３．５％を超えると、かえってガラスの光線透過性が悪化して着色度が大きくなり、所望の透過率が得られなくなったり、ガラスが失透しやすくなり、均質なガラスが得られなくなったりするので好ましくない。また、ＴｅＯ2成分は、原料コストが高いため、優れた光線透過性を維持しつつ、ガラスの製造コストを低くするためには、その量を２．５％までとすることがより好ましい。
【００２５】
Ｂ2Ｏ3成分は、ＴｅＯ2成分を含有するガラスにおいて、ガラス中に導入し得るＴｅＯ2成分の量を増加させる効果やガラスの溶融温度を降下させる効果があり、さらにガラスの光線透過性を向上させる効果があるため、任意に添加し得るが、それらの効果を発揮させるには６％以下で十分であり、その量が６％を超えると、ガラスの化学的耐久性（耐水性、耐酸性、耐候性および耐洗剤性）が劣化するため好ましくない。また、Ｂ2Ｏ3成分は、光弾性定数（β）の値を大きくする傾向があるため、その量を３％までとすることがより好ましい。
本発明にかかる第二の態様の光学ガラスの上記以外の各成分についての組成範囲の限定理由は、前述した本発明にかかる第一の態様の光学ガラスの各成分の組成範囲の限定理由と同じであるので、説明を省略する。
【００２６】
＜実施例＞
次に、本発明の光学ガラスにかかる実施組成例（Ｎｏ．１〜Ｎｏ．９４）および小さい光弾性定数（β）を有する従来の光学ガラスの比較例（Ｎｏ．ＡおよびＮｏ．Ｂ）をそれらのガラスの屈折率（ｎｄ）、アッベ数（νｄ）、反射損失を含み透過率８０％で透過する光線の波長（λ８０）および光弾性定数（β）の測定結果と共に表１〜表１２に示した。なお、ここで、λ８０は、両面研磨した厚さ１０ｍｍのガラス試料について測定した結果を示し、光弾性定数（β）は、ガラス試料の光透過厚、すなわち、前記式（１）における厚さ（ｄ）を０．８ｃｍとし、外部からガラス試料に一定の応力を加えた状態でｅ線（波長５４６．０７ｎｍ）の光を透過させたときに生じた複屈折による光路差を測定することによって前記式（１）により求めた。
【００２７】
【表１】
0003653669.tif 000002
【００２８】
【表２】
0003653669.tif 000003
【００２９】
【表３】
0003653669.tif 000004
【００３０】
【表４】
0003653669.tif 000005
【００３１】
【表５】
0003653669.tif 000006
【００３２】
【表６】
0003653669.tif 000007
【００３３】
【表７】
0003653669.tif 000008
【００３４】
【表８】
0003653669.tif 000009
【００３５】
【表９】
0003653669.tif 000010
【００３６】
【表１０】
0003653669.tif 000011
【００３７】
【表１１】
0003653669.tif 000012
【００３８】
【表１２】
0003653669.tif 000013
【００３９】
表１乃至表１２から明らかなように、本発明にかかる第一の態様の光学ガラスの実施組成例（Ｎｏ．１〜Ｎｏ．９４）の光学ガラスは、いずれも、屈折率（ｎｄ）が１．７５〜１．８７、アッベ数（νｄ）が２１〜２８の範囲内の光学定数を有し、反射損失を含み透過率８０％で透過する光線の波長（λ８０）が４２０ｎｍ以下であり、比較例（Ｎｏ．ＡおよびＮｏ．Ｂ）の従来の光学ガラスよりもλ８０が大幅に短波長側にシフトしており、短波長域までの光線透過性が一段と優れている。また、これらの実施組成例の光学ガラスはいずれも耐失透性に優れ化学的耐久性も良好で、かつ、均質化しやすい。さらに、上記実施組成例のうち、本発明にかかる第二の態様の光学ガラスの実施組成例でもある（Ｎｏ．２８〜Ｎｏ．８５）の光学ガラスは、いずれも、屈折率（ｎｄ）が１．８０〜１．８７、アッベ数（νｄ）が２１〜２６の範囲内の光学定数を有し、比較例（Ｎｏ．ＡおよびＮｏ．Ｂ）の小さい光弾性定数（β）をもつ従来の光学ガラスとほぼ同等の小さい光弾性定数（β）を有しつつ、λ８０が大幅に短波長側にシフトしており、従来の光学ガラスよりも短波長域までの光線透過性が一段と優れていることが分かる。
【００４０】
上記表１乃至表１２に示した本発明の実施組成例の光学ガラスは、いずれも、酸化物、炭酸塩、硝酸塩、水酸化物等の通常の光学ガラス用原料を所定の割合で秤量、混合し、混合した原料を石英坩堝等で粗溶融した後、冷却、破砕してカレットを製造し、得られたカレットを白金坩堝に移し、組成による溶融性に応じて９５０〜１２００℃の温度で約１〜４時間溶融し、攪拌、均質化した後、金型等に鋳込み、徐冷する製造方法等により容易に得ることができる。
【００４１】
＜産業上の利用可能性＞
以上述べたとおり、本発明にかかる第一の態様のＳｉＯ2−ＰｂＯ−ＴｅＯ2系組成の光学ガラスは、屈折率（ｎｄ）が１．７５〜１．８７、アッベ数（νｄ）が２１〜２８の範囲の光学定数を有し、厚さ１０±０．１ｍｍの上記ガラスを、反射損失を含み透過率８０％で透過する光線の波長が４２０ｎｍ以下であり、短波長域までの光線透過性に優れているため、各種光学機器の光学系に使用される、すぐれた光線透過率が要求されるレンズ等の光学部品として有用である。また、さらに組成範囲を限定した本発明にかかる第２の態様のＳｉＯ2−ＰｂＯ−ＴｅＯ2系組成の光学ガラスは、屈折率（ｎｄ）が１．８０〜１．８７およびアッベ数（νｄ）の範囲が２１〜２６の範囲の光学定数を有し、厚さ１０±０．１ｍｍの上記ガラスを、反射損失を含み透過率８０％で透過する光線の波長が４２０ｎｍ以下であり、短波長域までの光線透過性に優れているうえ、ｅ線（５４６．０７ｎｍ）における光弾性定数（β）の値の絶対値が０．２×１０-5ｎｍ／ｃｍ／Ｐａ以下であることから、すぐれた光線透過率が要求される高屈折率レンズ等の光学部品や偏光変調を行う空間光変調素子や偏光ビームスプリッタ等の偏光光学系に使用するレンズ、プリズム等の光学部品用として有用である。